(57)【特許請求の範囲】
【請求項１】
矩形状の電極担体上に、当該電極担体よりも幅広のゲル状電解質膜が形成されてなる電極を製造するに際し、
上記ゲル状電解質膜よりも広い幅を有する第１の担体と、上記ゲル状電解質膜と略同じ幅を有する第２の担体と、上記電極担体とを、この順に重ね合わせる重ね合わせ工程と、
上記重ね合わせ工程で載置された第１の担体、第２の担体及び電極担体上に、第２の担体よりも広く、且つ第１の担体よりも狭い幅で電解質組成物を塗布する塗布工程と、
上記塗布工程でゲル状電解質組成物が塗布された第２の担体と電極担体とを、重ね合わされた状態で、上記電解質組成物との密着性が、上記第２の担体と上記電解質組成物との密着性よりも高い第１の担体から剥離する第１の剥離工程と、
上記第１の剥離工程で第１の担体から剥離された第２の担体及び電極担体上に塗布された電解質組成物をゲル化してゲル状電解質膜とするゲル化工程と、
上記ゲル化工程でゲル化されたゲル状電解質膜と電極担体とを、第２の担体から剥離する第２の剥離工程とを有することを特徴とする電極の製造方法。
【請求項２】
上記塗布工程において、上記電解質組成物は、ゾル状であることを特徴とする請求項１記載の電極の製造方法。
【請求項３】
上記第２の剥離工程において、上記第２の担体は、上記ゲル状電解質膜との密着性が、上記電極担体とゲル状電解質膜との密着性よりも低いものであることを特徴とする請求項１記載の電極の製造方法。
【請求項４】
矩形状の電極担体上に、当該電極担体よりも幅広のゲル状電解質膜が形成されてなる電極を備えたゲル状電解質電池の製造方法において、
上記電極を製造するに際し、
上記ゲル状電解質膜よりも広い幅を有する第１の担体と、上記ゲル状電解質膜と略同じ幅を有する第２の担体と、上記電極担体とを、この順に重ね合わせる重ね合わせ工程と、
上記重ね合わせ工程で載置された第１の担体、第２の担体及び電極担体上に、第２の担体よりも広く、且つ第１の担体よりも狭い幅で電解質組成物を塗布する塗布工程と、
上記塗布工程でゲル状電解質組成物が塗布された第２の担体と電極担体とを、重ね合わされた状態で、上記電解質組成物との密着性が、上記第２の担体と電解質組成物との密着性よりも高い第１の担体から剥離する第１の剥離工程と、
上記第１の剥離工程で第１の担体から剥離された第２の担体及び電極担体上に塗布された電解質組成物をゲル化してゲル状電解質膜とするゲル化工程と、
上記ゲル化工程でゲル化されたゲル状電解質膜と電極担体とを、第２の担体から剥離する第２の剥離工程とを有することを特徴とするゲル状電解質電池の製造方法。
【請求項５】
上記塗布工程において、上記電解質組成物は、ゾル状であることを特徴とする請求項４記載のゲル状電解質電池の製造方法。
【請求項６】
上記第２の剥離工程において、上記第２の担体は、上記ゲル状電解質膜との密着性が、上記電極担体とゲル状電解質膜との密着性よりも低いものであることを特徴とする請求項４記載のゲル状電解質電池の製造方法。
【発明の詳細な説明】
【０００１】
【発明の属する技術分野】
本発明は、電極担体上に当該電極担体よりも幅広のゲル状電解質膜が形成されてなる電極の製造方法、及びそのような電極を備えたゲル状電解質電池の製造方法に関する。
【０００２】
【従来の技術】
近年、カメラ一体型テープレコーダ、携帯電話、携帯用コンピュータ等のポータブル電子機器が多く登場し、その小型軽量化が図られている。そして、これらの電子機器のポータブル電源となる電池も小型軽量化が要求され、これに対応する電池としてリチウムイオン電池が開発され、工業化されている。この電池は、正極と負極との間のイオン伝導体に多孔質高分子セパレータに電解質溶液を含浸させたものが用いられており、電解液の漏出を防ぐために電池構造全体を重厚な金属容器でパッケージしている。
【０００３】
一方、固体電解質を正極と負極との間のイオン伝導体とした固体電解質電池は、漏液が無いためにパッケージの簡略化による電池の小型軽量化が期待されている。特に、ポリマにリチウム塩を固溶させた高分子固体電解質や、マトリックスポリマに電解質を含んだゲル状の固体電解質（以下、ゲル状電解質と称する。）が注目を浴びている。
【０００４】
このようなゲル状電解質を用いたゲル状電解質電池は以下のようにして作製できる。
【０００５】
まず、正極としては、正極活物質と導電剤と結着剤とを含有する正極合剤を、正極集電体の両面に均一に塗布し、乾燥させることにより正極活物質層を形成する。乾燥後にロールプレス機でプレスして正極シートを得る。
【０００６】
つぎに、負極としては、負極活物質と結着剤とを含有する負極合剤を、負極集電体の両面に均一に塗布して乾燥させることにより負極活物質層を形成する。乾燥後にロールプレス機でプレスして負極シートを得る。
【０００７】
また、ゲル状電解質膜としては、非水溶媒と電解質塩とマトリクスポリマとを含有するゾル状の電解質溶液を、正極シート及び負極シートの両面に均一に塗布して乾燥させ、溶媒を除去する。こうして、正極活物質層上及び負極活物質層上にゲル状電解質膜が形成される。
【０００８】
そして、ゲル状電解質膜が形成された正極シートを例えば帯状に切り出す。さらに正極リード溶接部分のゲル状電解質膜及び正極活物質層を削り取り、ここに正極リードを溶接し、ゲル状電解質膜が形成された帯状正極が得られる。
【０００９】
また、ゲル状電解質膜が形成された負極シートを例えば帯状に切り出す。さらに負極リード溶接部分のゲル状電解質膜及び負極活物質層を削り取り、ここに負極リードを溶接し、ゲル状電解質膜が形成された帯状負極が得られる。
【００１０】
最後に、ゲル状電解質膜が形成された帯状正極及び帯状負極を積層し、この積層体をその長手方向に多数回巻回することによって電極巻回体を得ることができる。この電極巻回体を、外装フィルムで挟み、外装フィルムの最外周縁部を減圧下で熱融着することによって封口し、電極巻回体を外装フィルム中に密閉してゲル状電解質電池が完成する。
【００１１】
上述したような構成の巻回式ゲル状電解質二次電池において、動作の信頼性を向上させることを目的として、電極表面に形成するゲル状電解質膜の幅を、電極の幅よりも広くする構造が取られている。
【００１２】
【発明が解決しようとする課題】
これまでのゲル状電解質膜の幅を上記のようなものとするために、ゲル状電解質塗工装置の寸法精度や、塗布位置の精度を向上させることが試みられてきたが、この方法ではゲルの粘度や被塗工物である電極の空隙率や表面粗さの変動により、塗布されたゲル状電解質膜の寸法精度やその安定性を確保することが難しく、出来上がったゲル状電解質膜の幅が広すぎて、電池を組み立てる際にパッケージに収納できなかったり、ゲル状電解質膜の幅が電極の幅よりも狭くなり正極と負極とが短絡するといった不具合が発生し、初期の目的を達成することが困難であった。
【００１３】
また、この問題を解決するために、電極幅よりも十分広い幅でゲル状電解質膜を形成した後、所望の寸法になるように、余分なゲル状電解質膜を、電極よりローラーカッターなどの刃物で切断したり、ブラシやスクレーバで掻き落とすことが行われてきたが、本来除去されずに残されるべきゲル状電解質膜が除去されたり、切断されたゲルが製品中に混入して製品の歩留まりが低下するなどの問題があった。
【００１４】
本発明は、上述したような従来の実情に鑑みて提案されたものであり、電極上に、精度良く安定してゲル状電解質膜を形成することのできる電極の製造方法及びゲル状電解質電池の製造方法を提供することを目的とする。
【００１５】
【課題を解決するための手段】
本発明の電極の製造方法は、矩形状の電極担体上に、当該電極担体よりも幅広のゲル状電解質膜が形成されてなる電極を製造するに際し、上記ゲル状電解質膜よりも広い幅を有する第１の担体と、上記ゲル状電解質膜と略同じ幅を有する第２の担体と、上記電極担体とを、この順に重ね合わせる重ね合わせ工程と、上記重ね合わせ工程で載置された第１の担体、第２の担体及び電極担体上に、第２の担体よりも広く、且つ第１の担体よりも狭い幅で電解質組成物を塗布する塗布工程と、上記塗布工程でゲル状電解質組成物が塗布された第２の担体と電極担体とを、重ね合わされた状態で、上記電解質組成物との密着性が、上記第２の担体と上記電解質組成物との密着性よりも高い第１の担体から剥離する第１の剥離工程と、上記第１の剥離工程で第１の担体から剥離された第２の担体及び電極担体上に塗布された電解質組成物をゲル化してゲル状電解質膜とするゲル化工程と、上記ゲル化工程でゲル化されたゲル状電解質膜と電極担体とを、第２の担体から剥離する第２の剥離工程とを有することを特徴とする。
【００１６】
上述したような本発明に係る電極の製造方法では、上記第１の担体、上記第２の担体及び上記電極担体と、電解質組成物又はゲル状電解質膜との密着性の差により、ゲル状電解質膜が電極担体から剥離したりすることなく、精度良くゲル状電解質膜が電極担体上に形成される。
【００１７】
また、本発明のゲル状電解質電池の製造方法は、矩形状の電極担体上に、当該電極担体よりも幅広のゲル状電解質膜が形成されてなる電極を備えたゲル状電解質電池の製造方法において、上記電極を製造するに際し、上記ゲル状電解質膜よりも広い幅を有する第１の担体と、上記ゲル状電解質膜と略同じ幅を有する第２の担体と、上記電極担体とを、この順に重ね合わせる重ね合わせ工程と、上記重ね合わせ工程で載置された第１の担体、第２の担体及び電極担体上に、第２の担体よりも広く、且つ第１の担体よりも狭い幅で電解質組成物を塗布する塗布工程と、上記塗布工程でゲル状電解質組成物が塗布された第２の担体と電極担体とを、重ね合わされた状態で、上記電解質組成物との密着性が、上記第２の担体と上記電解質組成物との密着性よりも高い第１の担体から剥離する第１の剥離工程と、上記第１の剥離工程で第１の担体から剥離された第２の担体及び電極担体上に塗布された電解質組成物をゲル化してゲル状電解質膜とするゲル化工程と、上記ゲル化工程でゲル化されたゲル状電解質膜と電極担体とを、第２の担体から剥離する第２の剥離工程とを有することを特徴とする。
【００１８】
上述したような本発明に係るゲル状電解質電池の製造方法では、上記第１の担体、上記第２の担体及び上記電極担体と、電解質組成物又はゲル状電解質膜との密着性の差により、ゲル状電解質膜が電極担体から剥離したりすることなく、精度良くゲル状電解質膜が電極担体上に形成される。
【００１９】
【発明の実施の形態】
以下、本発明の実施の形態について説明する。
【００２０】
本発明を適用して製造されるゲル状電解質電池の一構成例を図１及び図２に示す。このゲル状電解質電池１は、帯状の正極２と、正極２と対向して配された帯状の負極３と、正極２と負極３との間に配されたゲル状電解質膜４とを備える。そして、このゲル状電解質電池１は、正極２と負極３とがゲル状電解質膜４を介して積層されるとともに長手方向に巻回された、図３に示す電極巻回体５が、絶縁材料からなる外装フィルム６により覆われて密閉されている。そして、正極２には正極端子７が、負極３には負極端子８がそれぞれ接続されており、これらの正極端子７と負極端子８とは、外装フィルム６の周縁部である封口部に挟み込まれている。
【００２１】
正極２は、図４に示すように、正極活物質を含有する正極活物質層２ａが、正極集電体２ｂの両面上に形成されている。この正極集電体２ｂとしては、例えばアルミニウム箔等の金属箔が用いられる。
【００２２】
正極活物質には、コバルト酸リチウム、ニッケル酸リチウム、マンガン酸リチウム、これら複合酸化物の一部を他の遷移金属で置換したもの、二酸化マンガン、五酸化バナジウムなどのような遷移金属化合物、硫化鉄などの遷移金属カルコゲン化合物を用いることができる。
【００２３】
なお、図４では、正極２の正極活物質層２ａ上に、後述するゲル状電解質膜４ａが形成された状態を示している。
【００２４】
また、負極３は、図５に示すように、負極活物質を含有する負極活物質層３ａが、負極集電体３ｂの両面上に形成されている。この負極集電体３ｂとしては、例えば銅箔等の金属箔が用いられる。
【００２５】
負極活物質にはリチウムをドープ、脱ドープできる材料を用いることができる。このようなリチウムをドープ、脱ドープできる材料としては、熱分解炭素類、コークス類、アセチレンブラックなどのカーボンブラック類、黒鉛、ガラス状炭素、活性炭、炭素繊維、有機高分子焼成体、コーヒー豆焼成体、セルロース焼成体、竹焼成体といった炭素材料や、リチウム金属、リチウム合金、あるいはポリアセチレンなどのような導電性ポリマを挙げることができる。
【００２６】
なお、図５では、負極３の負極活物質層３ａ上に、後述するゲル状電解質膜４ｂが形成された状態を示している。
【００２７】
ゲル状電解質膜４は、電解質塩と、マトリクスポリマとと、可塑剤としての膨潤溶媒とを含有する。
【００２８】
電解質塩は、ＬｉＰＦ6、ＬｉＡｓＦ6、ＬｉＢＦ4、ＬｉＣｌＯ4、ＬｉＣＦ3ＳＯ3、Ｌｉ（ＣＦ3ＳＯ2）2Ｎ、ＬｉＣ4Ｆ9ＳＯ3等を単独又は混合して使用することができる。
【００２９】
マトリクスポリマは、室温で１ｍＳ／ｃｍ以上のイオン伝導度を示すものであれば、特に化学的な構造は限定されない。このマトリクスポリマとしては、例えばポリアクリロニトリル、ポリフッ化ビニリデン、ポリテトラフルオロエチレン、ポリヘキサフルオロプロピレン、ポリエチレンオキサイド、ポリプロピレンオキサイド、ポリフォスファゼン、ポリシロキサン、ポリ酢酸ビニル、ポリビニルアルコール、ポリメタクリル酸メチル、ポリアクリル酸、ポリメタクリル酸、スチレン−ブタジエンゴム、ニトリル−ブタジエンゴム、ポリスチレン、ポリカーボネート等が挙げられる。
【００３０】
膨潤溶媒としては、エチレンカーボネート、プロピレンカーボネート、ブチレンカーボネート、γ−ブチロラクトン、γ−バレロラクトン、ジエトキシエタン、テトラヒドロフラン、２−メチルテトラヒドロフラン、１，３−ジオキサン、酢酸メチル、プロピオン酸メチル、ジメチルカーボネート、ジエチルカーボネート、エチルメチルカーボネート等の非水溶媒を単独又は混合して用いることができる。
【００３１】
ここで、本実施の形態に係るゲル状電解質電池１では、図４に示すように、正極２の正極活物質層２ａ上に、当該正極２の幅よりも広い幅でゲル状電解質膜４ａが形成されている。また、図５に示すように、負極３の負極活物質層３ａ上に、当該負極３の幅よりも広い幅でゲル状電解質膜４ｂが形成されている。そして、このゲル状電解質電池１では、図２及び図３に示すように、正極２と負極３とは、ゲル状電解質膜４を介して積層されるとともに長手方向に巻回され電極巻回体５とされている。
【００３２】
つぎに、このようなゲル状電解質電池１の製造方法について説明する。
【００３３】
まず、正極２としては、正極活物質と結着剤とを含有する正極合剤を、正極集電体２ｂとなる例えばアルミニウム箔等の金属箔上に均一に塗布、乾燥することにより正極活物質層２ａが形成されて正極シートが作製される。上記正極合剤の結着剤としては、公知の結着剤を用いることができるほか、上記正極合剤に公知の添加剤等を添加することができる。そして、正極活物質層２ａが形成された正極シートを、所定幅にスリットして正極リボンとする。
【００３４】
次に、正極リボンの正極活物質層２ａ上にゲル状電解質膜４ａを形成する。ゲル状電解質膜４を形成するには、まず、非水溶媒に電解質塩を溶解させて非水電解液を作製する。そして、この非水電解液にマトリクスポリマを添加し、よく撹拌してマトリクスポリマを溶解させてゾル状の電解質溶液を得る。
【００３５】
次に、この電解質溶液を正極活物質層２ａ上に所定量塗布する。続いて、室温にて冷却することによりマトリクスポリマがゲル化して、正極活物質２ａ上にゲル状電解質膜４ａが形成される。
【００３６】
なお、正極リボン上へのゲル状電解質膜の形成方法については、後に詳述する。
【００３７】
次に、ゲル状電解質膜４ａが形成された正極リボンを所定の長さに切り出す。そして、正極リードが溶接される部分のゲル状電解質膜４ａ及び正極活物質２ａ層を削り取り、ここに例えばアルミニウム製のリード線を溶接して正極端子７とする。このようにしてゲル状電解質膜４ａが形成された帯状の正極２が得られる。
【００３８】
また、負極３は、負極活物質と結着剤とを含有する負極合剤を、負極集電体３ｂとなる例えば銅箔等の金属箔上に均一に塗布、乾燥することにより負極活物質層３ａが形成されて負極シートが作製される。上記負極合剤の結着剤としては、公知の結着剤を用いることができるほか、上記負極合剤に公知の添加剤等を添加することができる。そして、負極活物質層３ａが形成された負極シートを、所定幅にスリットして負極リボンとする。
【００３９】
次に、負極リボンの負極活物質層３ｂ上にゲル状電解質膜４ｂを形成する。ゲル状電解質膜４を形成するには、まず上記と同様にして調製された電解質溶液を負極活物質層上に所定量塗布する。続いて、室温にて冷却することによりマトリクスポリマがゲル化して、負極活物質３ｂ上にゲル状電解質膜４ｂが形成される。
【００４０】
なお、負極リボン上へのゲル状電解質膜の形成方法については、後に詳述する。
【００４１】
次に、ゲル状電解質膜４ｂが形成された負極リボンを所定の長さに切り出す。そして、負極リードが溶接される部分のゲル状電解質膜４ｂ及び負極活物質層３ａを削り取り、ここに例えばニッケル製のリード線を溶接して負極端子８とする。このようにしてゲル状電解質膜４ｂが形成された帯状の負極３が得られる。
【００４２】
そして、以上のようにして作製された帯状の正極２と負極３とを、ゲル状電解質膜４ａ，４ｂが形成された側を対向させて張り合わせてプレスし、電極積層体とする。さらに、この電極積層体を長手方向に巻回して電極巻回体５とする。
【００４３】
最後に、この電極巻回体５を、絶縁材料からなる外装フィルム６によってパックするとともに、正極端子７と負極端子８とを封口部に挟み込むことにより、ゲル状電解質電池１が完成する。
【００４４】
つぎに、本発明に係る、正極リボン上及び負極リボン上へのゲル状電解質膜の形成方法について説明する。なお、以下の説明では、正極リボン上へゲル状電解質膜を形成する場合を例に挙げて説明するが、負極リボン上へゲル状電解質膜を形成する場合にも、同様にして行うことができる。
【００４５】
まず、図６及び図７に示すように、平板１０と、担体１１と、正極リボン１２とをこの順に載置する。このとき、図６中Ａ−Ｂ線で示される、平板１０、担体１１及び正極リボン１２の長手方向の中心線がそれぞれ一致するように、平板１０、担体１１及び正極リボン１２を重ね合わせる。
【００４６】
平板１０は、正極リボン１２の幅ｔ1及び当該正極リボン１２上に形成されるゲル状電解質膜の幅よりも広い幅ｔ3を有している。
【００４７】
ここで、平板１０の材質は、容易に変形しないもので、且つ、形成されるゲル状電解質膜との密着性が、担体１１とゲル状電解質膜との密着性よりも高いものであれば、特に限定されるものではない。このような平板１０の材質としては、例えば金属やガラス等が挙げられる。
【００４８】
また、担体１１は、正極リボン１２上に形成されるゲル状電解質膜１３ａの幅と略等しい幅ｔ2を有している。すなわち、担体１１の幅ｔ2は、正極リボン１２の幅ｔ1よりも広く、且つ、平板１０の幅ｔ3よりも狭くなされている。また、担体１１の厚さについては、所望の強度が得られる範囲で可能な限り薄いことが好ましい。
【００４９】
ここで、担体１１の材質は、形成されるゲル状電解質膜との密着性が、正極リボン１２とゲル状電解質膜との密着性よりも低いものであれば、特に限定されるものではない。このような担体１１の材質としては、例えば金属や合成樹脂等が好適である。
【００５０】
次に、図８及び図９に示すように、積層された平板１０、担体１１及び正極リボン１２上に、ゾル状の電解質溶液１３を塗布する。このとき、電解質溶液１３の塗布幅ｔ4は、担体１１の幅ｔ2よりも広く、且つ、平板１０の幅ｔ3よりも狭くなるようにする。
【００５１】
次に、図１０及び図１１に示すように、積層された平板１０、担体１１及び正極リボン１２上に電解質溶液１３が塗布された状態で、担体１１及び正極リボン１２を、平板１０から剥離する。
【００５２】
このとき、上述したように、ゲル状電解質膜との密着性は、担体１１よりも平板１０の方が高いので、平板１０上であって担体１１よりも幅広の部分、すなわち担体１１からはみ出して塗布された電解質溶液１３は、平板１０上に付着し残留する。これにより、担体１１上には、当該担体１１上に載置された正極リボン１２上を亘って、担体１１と略同じ幅で電解質溶液１３が塗布されていることとなる。
【００５３】
次に、担体１１及び正極リボン１２上に塗布されたゾル状の電解質溶液１３をゲル化させてゲル状電解質膜１３ａとする。
【００５４】
最後に、図１２及び図１３に示すように、正極リボン１２及びゲル状電解質膜１３ａを、担体１１から剥離する。このとき、上述したように、ゲル状電解質膜１３ａとの密着性は、担体１１よりも正極リボン１２の方が高いので、担体１１上であって正極リボン１２よりも幅広の部分、すなわち正極リボン１２からはみ出して形成されたゲル状電解質膜１３ａは、密着性の差により、正極リボン１２とともに担体１１から剥離される。
【００５５】
以上のようにして、正極リボン１２上に、当該正極リボン１２の幅よりも広い幅で、ゲル状電解質膜１３ａが形成される。
【００５６】
上述したような方法では、正極リボン１２、平板１０及び担体１１と、ゲル状電解質膜１３ａとの密着性の差を利用しているので、ゲル状電解質膜１３ａが正極リボン１２から剥離したりすることなく、精度良くゲル状電解質膜１３ａを正極リボン１２上に形成することができる。そのため、上述したような方法では、本来除去されずに残されるべきゲル状電解質膜１３ａが除去されたり、切断されたゲル状電解質膜１３ａが製品中に混入したりといったことがない。
【００５７】
また、上述したような方法では、ゲル状電解質膜１３ａの幅は、担体１１の幅と略同じ幅に形成されるので、担体１１の幅を調節することにより、ゲル状電解質膜１３ａの幅を簡単に所望の値にすることができる。
【００５８】
なお、上述した実施の形態では、帯状の正極と帯状の負極とが、ゲル状電解質膜を介して積層され、長手方向に巻回されてなる電極巻回体を用いた電池を例に挙げ、その電池を作製する場合について説明したが、本発明はこれに限定されるものではなく、ゲル状電解質膜を介して積層された帯状の正極と帯状の負極とをつづら折りにした電極体を用いた電池を作製する場合や、矩形状の正極と矩形状の負極とが、ゲル状電解質膜を介して積層されてなる積層電極体を用いた電池を作製する場合等についても適用可能である。
【００５９】
また、上述したような本実施の形態に係るゲル電解質電池１は、円筒型、角型等、その形状については特に限定されることはなく、また、薄型、大型等の種々の大きさにすることができる。また、本発明は、一次電池についても二次電池についても適用可能である。
【００６０】
【実施例】
本発明の効果を確認すべく、上述したような方法により、電極リボン上にゲル状電解質膜を形成した。
【００６１】
まず、担体上に、電極リボンをそれぞれの幅方向の中心が一致するように積層して巻回ロールに巻回した。
【００６２】
ここで、上記担体としては、長さが２００ｍ、幅が６２ｍｍ、厚さが０．０５ｍｍのポリプロピレンフィルムを用いた。また、電極リボンは、長さが１５０ｍ、幅が６０ｍｍ、厚さが０．１５ｍｍであった。
【００６３】
そして、積層された上記担体及び電極リボンを、幅が１００ｍｍの塗布ドラム表面を走行させながら、ドクターブレード装置を用いて、担体及び電極リボンの表面に厚さ２０μｍで電解質溶液を塗布した。上記ドクターブレード装置の吐出口の幅は７０ｍｍである。
【００６４】
すなわち、このとき、塗布ドラムの幅よりも狭く、且つ、担体の幅よりも広くなるように、電解質溶液が担体及び電極リボン上に塗布された。
【００６５】
電解質塗布が終わり、電極が塗布ドラムを離れることにより、担体及び電極リボンは、塗布ドラムから剥離される。このとき、担体の幅よりも広い部分の電解質溶液が塗布ドラム表面に残留するが、これは塗布ロールに接するスクレーバで除去した。
【００６６】
その後、電解質溶液がゲル化されてゲル状電解質膜とされ、さらに、電極リボンが担体から剥離されることにより、電極リボン上に、当該電極リボンの幅よりも両側にそれぞれ１．０ｍｍずつ広いゲル状電解質膜が形成された。
【００６７】
以上のようにしてゲル状電解質膜を形成することにより、本来除去されずに残されるべきゲル状電解質膜が除去されたり、切断されたゲルが製品中に混入して歩留まりが低下するなどの不具合を起こすことなく所望のゲル状電解質膜を作製することができた。
【００６８】
【発明の効果】
本発明では、電極担体、第１の担体及び第２の担体と、ゲル状電解質膜との密着性の差を利用しているので、ゲル状電解質膜が電極担体から剥離したりすることなく、精度良くゲル状電解質膜を電極担体上に形成することができる。そのため、本発明では、本来除去されずに残されるべきゲル状電解質膜が除去されたり、切断されたゲル状電解質膜が製品中に混入したりといったことがない。
【００６９】
従って、本発明では、信頼性に優れた電極及びゲル状電解質電池を安定して形成することができ、さらに、それらの歩留まりを向上することができる。
【図面の簡単な説明】
【図１】本発明の固体電解質電池の一構成例を示す斜視図である。
【図２】図１中、Ｘ−Ｙ線における断面図である。
【図３】正極及び負極が電極巻回体とされた状態を示す斜視図である。
【図４】正極の一構成例を示す斜視図である。
【図５】負極の一構成例を示す斜視図である。
【図６】本発明に係るゲル状電解質膜の形成方法について説明する図であり、平板と、担体と、正極リボンとを重ね合わせた状態を示す平面図である。
【図７】図６中、Ｘ1−Ｘ2線における断面図である。
【図８】本発明に係るゲル状電解質膜の形成方法について説明する図であり、重ね合わされた平板、担体及び正極リボン上に電解質溶液を塗布した状態を示す平面図である。
【図９】図８中、Ｘ3−Ｘ4線における断面図である。
【図１０】本発明に係るゲル状電解質膜の形成方法について説明する図であり、担体及び正極リボンを、平板から剥離した状態を示す平面図である。
【図１１】図１０中、Ｘ5−Ｘ6線における断面図である。
【図１２】本発明に係るゲル状電解質膜の形成方法について説明する図であり、正極リボンを担体から剥離した状態を示す平面図である。
【図１３】図１２中、Ｘ7−Ｘ8線における断面図である。
【符号の説明】
１  ゲル状電解質電池、  ２  正極、  ３  負極、  ４  ゲル状電解質膜、  ５  電極巻回体、  ６  外装フィルム、  ７  正極端子、  ８  負極端子、  １０  平板、  １１  担体、  １２  正極リボン、  １３  電解質溶液
【図１】
0004157999.tif 000002
【図２】
0004157999.tif 000003
【図３】
0004157999.tif 000004
【図４】
0004157999.tif 000005
【図５】
0004157999.tif 000006
【図６】
0004157999.tif 000007
【図７】
0004157999.tif 000008
【図８】
0004157999.tif 000009
【図９】
0004157999.tif 000010
【図１０】
0004157999.tif 000011
【図１１】
0004157999.tif 000012
【図１２】
0004157999.tif 000013
【図１３】
0004157999.tif 000014